(57)【特許請求の範囲】
【請求項１】
基布にパイル糸がタフトされてなり、全部又は一部のパイル形状がカットパイルである、マットにおいて、
マット表面の全パイル糸の一部又は全部のパイル糸が、２本以上の仮撚糸を撚り合わせて構成された撚糸からなり、
撚糸の各仮撚糸が、ＢＣＦナイロン、ビニロン、レーヨン、アクリル、ポリエステル、及びコットンの内から任意に選択された１種類の繊維の単糸の多数本からなる引そろえ糸と、１本以上のナイロンモノフィラメント単糸とを、撚り合わせて構成されており、
撚糸の全仮撚糸において、引そろえ糸の繊維が１種類又は２種類以上であり、
直進だけでなく斜進も含むタフティングにより、パイル糸がタフトされており、マット表面のパイル糸の配置に、直進のタフティング部分に対応した疎な部分と斜進のタフティング部分に対応した密な部分とができていることを特徴とするマット。
【請求項２】
パイル糸配置の疎な部分に、ＢＣＦナイロン、ビニロン、レーヨン、アクリル、ポリエステル、及びコットンの内から任意に選択された１種類の繊維の単糸の多数本からなる引そろえ糸を２本以上撚り合わせて構成された撚糸がタフトされており、
撚糸の全仮撚糸において、引そろえ糸の繊維が１種類又は２種類以上である請求項１記載のマット。
【発明の詳細な説明】
【０００１】
【発明の属する技術分野】
本発明は、基布にパイル糸がタフトされてなり、全部又は一部のパイル形状がカットパイルである、マットに関するものである。このマットは、主としてレンタル使用される。
【０００２】
【従来技術及びその課題】
基布にパイル糸がタフトされてなり、全部又は一部のパイル形状がカットパイルである、従来のマットは、屋外用と屋内用に大きく分けられる。屋外用マットでは、比較的粒度の大きなダストを多量に除去したり凹凸のある靴底から効率良くダストを除去したりするために、ブラッシング力が要望されるので、パイル糸として、太いナイロンモノフィラメント単糸からなるナイロンモノフィラメント撚糸が用いられる。人工芝が代表例である。屋内用マットでは、水分やダストの高保持性が要望されるため、パイル糸として、ＢＣＦナイロン、ビニロン、レーヨン、アクリル、ポリエステル、コットン等の繊維の細い単糸からなる撚糸が用いられる。
【０００３】
図７は従来の屋内用マットの縦断面部分図である。パイル糸１０はＢＣＦナイロン撚糸である。パイル糸１０は、基布２にタフトされ且つ非パイル面において必要に応じてラテックス４等の接着剤により固定された状態で、ゴムシート３に固着されている。これは一体化タイプと称する。パイル糸１０の全部又は一部はカットパイルの形状を有している。図７では、カットパイルのみを示している。図８は図７のパイル糸１０の状態を示す模式図である。パイル糸１０はＵ字型に開いている。
【０００４】
一般に、ＢＣＦナイロン撚糸は、６８本のＢＣＦナイロン単糸からなる引そろえ糸を２〜４本撚り合わせて構成されており、多用される１本のＢＣＦナイロン単糸の太さは約２０デニールである。一方、ナイロンモノフィラメント撚糸は、数本〜１０本のナイロンモノフィラメント単糸を撚り合わせて構成されており、１本のナイロンモノフィラメント単糸の太さは約２００〜５００デニールである。一般には、ＢＣＦナイロン単糸の太さは５〜８０デニールであり、ナイロンモノフィラメント単糸の太さは１００〜１０００デニールである。また、ビニロン、レーヨン、アクリル、ポリエステル、コットン等の繊維の単糸の太さは１〜１０デニールである。
【０００５】
ところで、屋外用マット及び屋内用マットには、それぞれ次のような長所・短所があった。即ち、屋外用マットでは、１本１本のナイロンモノフィラメント撚糸が固くて直立しているため、ブラッシング力が大きく、それ故、ダスト除去効果が大きかった。しかしながら、生産される着色パイル糸に色柄の変化を与える自由度が小さく、触感も趣向のない定まったものとなり、需要者の嗜好に十分答えることが困難であった。また、マットにおいて明確な色柄を出そうとすると、ナイロンモノフィラメント単糸１本が太いためにナイロンモノフィラメント撚糸１本の比表面積が小さいので、単位面積当たりに使用するパイル糸の重量を増やさざるを得ず、コスト高となっていた。
【０００６】
一方、屋内用マットでは、水分やダストの保持性能が優れており、また、ナイロンモノフィラメント撚糸とは異なってＢＣＦナイロン撚糸によればマットに色の変化を与える自由度が大きいために需要者の嗜好に十分答えることが可能であった。しかしながら、ＢＣＦナイロン撚糸が柔らかいものであるために、カットされて表出している撚糸の切断端面が解撚され、切断面先端が別れて開くため、ブラッシング機能を高めることが困難であり、ダスト除去効果が小さかった。即ち、図９に示すように、屋内用マットでは、パイル糸１０を構成している２本の引そろえ糸１０１が切断端面の部分から別れて開いていき、パイル糸１０がダストコントロールマットとして必要なダスト除去機能を発揮できなくなる。
【０００７】
そこで、両者の短所を補いながら長所を生かすことができるマット、更には、屋外と屋内との中間における使用に適したマットが要望されるようになった。本発明は、そのようなマットを提供することを目的としている。
【０００８】
【課題を解決するための手段】
上記目的を達成するために、請求項１記載の発明は、基布にパイル糸がタフトされてなり、全部又は一部のパイル形状がカットパイルである、マットにおいて、マット表面の全パイル糸の一部又は全部のパイル糸が、２本以上の仮撚糸を撚り合わせて構成された撚糸からなり、撚糸の各仮撚糸が、ＢＣＦナイロン、ビニロン、レーヨン、アクリル、ポリエステル、及びコットンの内から任意に選択された１種類の繊維の単糸の多数本からなる引そろえ糸と、１本以上のナイロンモノフィラメント単糸とを、撚り合わせて構成されており、撚糸の全仮撚糸において、引そろえ糸の繊維が１種類又は２種類以上であり、直進だけでなく斜進も含むタフティングにより、パイル糸がタフトされており、マット表面のパイル糸の配置に、直進のタフティング部分に対応した疎な部分と斜進のタフティング部分に対応した密な部分とができていることを特徴としている。
【０００９】
【００１０】
請求項２記載の発明は、請求項１記載の構成に加え、パイル糸配置の疎な部分に、ＢＣＦナイロン、ビニロン、レーヨン、アクリル、ポリエステル、及びコットンの内から任意に選択された１種類の繊維の単糸の多数本からなる引そろえ糸を２本以上撚り合わせて構成された撚糸がタフトされており、撚糸の全仮撚糸において、引そろえ糸の繊維が１種類又は２種類以上であるものである。
【００１１】
【発明の実施の形態】
（基本形態１）
図１は本基本形態のマットの縦断面部分図、図２は図１のパイル糸の状態を示す模式図、図３はパイル糸の拡大部分図である。パイル糸１は、図３に示すように、２本の仮撚糸１１を撚り合わせて構成された撚糸からなっている。仮撚糸１１は、ＢＣＦナイロン単糸の多数本からなる引そろえ糸１１１と１本のナイロンモノフィラメント単糸１１２とを撚り合わせて構成されている。なお、本基本形態のマットでは、マット表面の全パイル糸の全部がパイル糸１からなっている。
【００１２】
上記構成のマットは次のようにして製造する。
まず、６８本のＢＣＦナイロン単糸をまとめて１本の引そろえ糸１１１を構成する。この１本の引そろえ糸１１１と１本のナイロンモノフィラメント単糸１１２とをそれぞれ下撚りした後、両者を合わせて上撚りして、１本の仮撚糸１１を構成する。同様にして、仮撚糸１１をもう１本作製する。
【００１３】
次に、２本の仮撚糸１１をそれぞれ下撚りした後、両者を合わせて上撚りし、更に、１２０〜１４０℃で１〜５分間湿熱で熱セットする。図３では上撚りが示されている。これにより、撚糸からなるパイル糸１が得られる。
【００１４】
次に、パイル糸１をタフト機により基布２にタフティングし、その全部又は一部をカットパイルとした後、基布２の非パイル面において必要に応じてラテックス４等の接着剤によりパイル糸１を固定する。そして、基布２にタフトされたパイル糸１を、ゴムシート３に固着する。これにより、図１のマットが得られる。
【００１５】
上記構成のパイル糸１からなるマットでは、ナイロンモノフィラメント単糸１１２が、仮撚糸１１において撚り合わされ、更に、パイル糸１においても撚り合わされているので、次のような作用を奏する。
（１）パイル糸１は全体として腰の強いものとなる。それ故、ＢＣＦナイロン撚糸のみからなるマットに比して、ブラッシング力が向上する。また、パイル糸１は、図２に示すようにＶ字型に開いた状態となる。
【００１６】
（２）パイル糸においては、２本のナイロンモノフィラメント単糸１１２が撚り合わされた状態を維持しようとするので、２本の仮撚糸１１の撚り合わされた状態も維持され、２本の仮撚糸１１が切断端面の部分から開きにくくなる。しかも、仮撚糸１１においては１本のナイロンモノフィラメント単糸１１２が引そろえ糸１１１と撚り合わされているので、仮撚糸１１自体も切断端面から開きにくくなる。それ故、ダストコントロールマットとして使用する際に、パイル糸１は、ブラッシング効果を有効に持続できる。従って、マットの、洗濯による繰り返し使用可能回数が、飛躍的に向上する。
【００１７】
（３）マットに垂直方向の繰り返し荷重が加わっても、パイル糸１は、倒れにくく、しかも、圧縮されても飛躍的な回復力を発揮して元の状態に戻ろうとする。この点からも、マットの耐久性が向上する。
【００１８】
（４）マット全体として、ＢＣＦナイロン撚糸のみからなる従来の屋内用マット及びナイロンモノフィラメント撚糸のみからなる従来の屋外用マットの、両者の長所が備わるとともに、両者の短所が補われる。即ち、従来の屋内用マットと同等の、水分やダストの保持性能を有し、しかも、ブラッシング力に優れたものとなり、従来の屋外用マットに比してブラッシング力は若干劣るが水分やダストの保持性能に優れたものとなり、それ故、屋外と屋内との中間で使用するマットとして適した性能が備わることとなる。
【００１９】
なお、上記構成のパイル糸１では、仮撚糸１１を２本撚り合わせて撚糸を構成しているが、３本以上を撚り合わせてもよい。また、１本の仮撚糸１１にはナイロンモノフィラメント単糸１１２を１本用いているが、２本以上用いてもよい。
【００２０】
（基本形態２）
基本形態１のマットでは、パイル糸１を、マット表面の全パイル糸の全部に用いているが、一部だけに用いてもよい。例えば、パイル糸１を、マット表面の全パイル糸本数の４０％以上１００％未満の範囲で用いる。
【００２１】
（基本形態３）
基本形態１のパイル糸１では、撚糸を構成する全ての仮撚糸１１の引そろえ糸１１１に、ＢＣＦナイロンを用いているが、それに代えて、ビニロン、レーヨン、アクリル、ポリエステル、及びコットンの内から任意に選択した１種類の繊維を用いてもよい。
【００２２】
（基本形態４）
基本形態１のパイル糸１では、撚糸を構成する全ての仮撚糸１１において、引そろえ糸１１１の繊維材料がＢＣＦナイロンのみの１種類であるが、ＢＣＦナイロン、ビニロン、レーヨン、アクリル、ポリエステル、及びコットンの内から任意に選択した２種類としてもよい。例えば、図３のパイル糸１において、一方の仮撚糸１１の引そろえ糸１１１にビニロンを用い、他方の仮撚糸１１の引そろえ糸１１１にコットンを用いる場合が挙げられる。
【００２３】
また、撚糸を構成する仮撚糸１１が３本以上の場合には、その全ての仮撚糸１１において、引そろえ糸１１１の繊維材料を、ＢＣＦナイロン、ビニロン、レーヨン、アクリル、ポリエステル、及びコットンの内から任意に選択した２種類又は３種類以上としてもよい。
【００２４】
（実施形態１）
図４は本実施形態のマットの模式平面部分図である。本実施形態のマットは、基本形態１と同じパイル糸１を用いているが、基本形態１とは異なり、タフティングを直進だけでなく斜進も含ませて行ってなるものである。
【００２５】
図４では、２本の針によりタフティングされた部分のみを示している。Ａ〜Ｈはタフティングされたパイル糸の裏目、ａ〜ｈは裏目Ａ〜Ｈのそれぞれから延びたパイル糸の切断端面の位置を示す。図５は図４の１本の針によりタフティングされたパイル糸の模式側面図である。図４からわかるように、斜進のタフティングを行ったＸ部分では、直進のタフティングを行ったＹ部分に比して、パイル糸の切断端面が密集している。即ち、本実施形態のマットでは、マット表面のパイル糸の配置に、斜進のタフティング部分に対応した密なＸ部分と直進のタフティング部分に対応した疎なＹ部分とができている。その他は基本形態１と同じ構成を有している。
【００２６】
上記構成のマットでは、マット表面がパイル糸配置の密なＸ部分とパイル糸配置の疎なＹ部分とで構成されているので、Ｘ部分が凸、Ｙ部分が凹となり、マット表面に凹凸ができる。それ故、凹凸のない基本形態１のマットに比して、ブラッシング力が向上する。また、凹凸に基づく立体的な意匠的美観も発揮される。
【００２７】
しかも、上記構成のマットでは、基本形態１と同じパイル糸１を用いているので、基本形態１と同じく、上記（１）〜（４）の作用を奏する。
【００２８】
（実施形態２）
実施形態１において、基本形態２ないし４の構成を採用してもよい。
【００２９】
（実施形態３）
図６は本実施形態のマットの、図５に相当する図である。本実施形態のマットは、実施形態１のマットにおいて、パイル糸配置の疎なＹ部分の、全部又は一部に、図６に示すようにパイル糸５がタフトされてなるものである。パイル糸５は、２本の、ＢＣＦナイロン単糸の多数本からなる引そろえ糸を、撚り合わせて構成された撚糸、即ちＢＣＦナイロン撚糸からなっている。
【００３０】
具体的には、パイル糸５は、次のようにして作製する。即ち、まず、６８本のＢＣＦナイロン単糸をまとめて１本の引そろえ糸を構成する。同様にして、引そろえ糸をもう１本作製する。次に、２本の引そろえ糸をそれぞれ下撚りした後、両者を合わせて上撚りし、更に、１２０〜１４０℃で１〜５分間湿熱で熱セットする。これにより、ＢＣＦナイロン撚糸からなるパイル糸５が得られる。
【００３１】
上記構成のマットでは、実施形態１のマットの作用に、パイル糸５のみに基づく作用が付加される。即ち、実施形態１のマットに比して、水分やダストの保持性能が向上し、また、需要者の嗜好に答え得る色の変化をマットに付与することが可能となる。また、マット表面の凹凸における凹部の一部がパイル糸５で埋められるので、凹凸の意匠に変化が付与され、意匠的美観がより発揮される。
【００３２】
なお、上記構成のパイル糸５では、引そろえ糸を２本撚り合わせて撚糸を構成しているが、３本以上を撚り合わせてもよい。
【００３３】
（実施形態４）
実施形態３のパイル５では、撚糸を構成する全ての引そろえ糸に、ＢＣＦナイロンを用いているが、それに代えて、ビニロン、レーヨン、アクリル、ポリエステル、及びコットンの内から任意に選択した１種類の繊維を用いてもよい。
【００３４】
（実施形態５）
実施形態３のパイル糸５では、撚糸を構成する全ての引そろえ糸の繊維材料がＢＣＦナイロンのみの１種類であるが、ＢＣＦナイロン、ビニロン、レーヨン、アクリル、ポリエステル、及びコットンの内から任意に選択した２種類としてもよい。
【００３５】
また、撚糸を構成する引そろえ糸が３本以上の場合には、その全ての引そろえ糸の繊維材料を、ＢＣＦナイロン、ビニロン、レーヨン、アクリル、ポリエステル、及びコットンの内から任意に選択した２種類又は３種類以上としてもよい。
【００３６】
［基本形態の実施例］
（実施例１）
・パイル糸…・ＢＣＦナイロン…・トータルデニール：１３００デニール
（単糸デニール：１９デニール）
・ナイロンモノフィラメント…・単糸デニール：３２５デニール
・撚り数…・下撚り：１８０回／ｍ，Ｓ撚り
・上撚り：１８０回／ｍ，Ｚ撚り
・６８本のＢＣＦナイロン単糸をまとめて１３００デニールの引そろえ糸を構成する。この１本の引そろえ糸と１本のナイロンモノフィラメント単糸とをそれぞれ下撚りした後、両者を合わせて上撚りして、１本の仮撚糸を構成する。同様にして、仮撚糸をもう１本作製する。次に、２本の仮撚糸をそれぞれ下撚りした後、両者を合わせて上撚りし、更に、１２５℃で２分間湿熱で熱セットする。これにより、タフティングするパイル糸を作製した。
・他の条件…・ステッチ：６コ／インチ
・ゲージ：３２コ／５インチ
・パイル長：９ｍｍ
・パイル量：９９０ｇ／ｍ２
・パイル形状：カットパイル
・基布…ポリエステル不織布：１５０ｇ／ｍ２
【００３７】
（比較例１）
・パイル糸…・ＢＣＦナイロン…・トータルデニール：１３００デニール
（単糸デニール：１９デニール）
・撚り数…・下撚り：１８０回／ｍ，Ｓ撚り
・上撚り：１８０回／ｍ，Ｚ撚り
・６８本のＢＣＦナイロン単糸をまとめて１３００デニールの引そろえ糸を構成する。同様にして、引そろえ糸をもう１本作製する。次に、２本の引そろえ糸をそれぞれ下撚りした後、両者を合わせて上撚りし、更に、１２５℃で２分間湿熱で熱セットする。これにより、タフティングするパイル糸を作製した。
・他の条件…・ステッチ：６コ／インチ
・ゲージ：３２コ／５インチ
・パイル長：９ｍｍ
・パイル量：８８０ｇ／ｍ２
・パイル形状：カットパイル
・基布…ポリエステル不織布：１５０ｇ／ｍ２
【００３８】
（実施例２）
・パイル糸…・ポリエステルフィラメント
…・トータルデニール：１３００デニール
（単糸デニール：２デニール）
・ナイロンモノフィラメント…・単糸デニール：３２５デニール
・撚り数…・下撚り：１８０回／ｍ，Ｓ撚り
・上撚り：１８０回／ｍ，Ｚ撚り
・６５０本のポリエステルフィラメント単糸をまとめて１３００デニールの引そろえ糸を構成する。この１本の引そろえ糸と１本のナイロンモノフィラメント単糸とをそれぞれ下撚りした後、両者を合わせて上撚りして、１本の仮撚糸を構成する。同様にして、仮撚糸をもう１本作製する。次に、２本の仮撚糸をそれぞれ下撚りした後、両者を合わせて上撚りし、更に、１４０℃で３分間湿熱で熱セットする。これにより、タフティングするパイル糸を作製した。
・他の条件…・ステッチ：６コ／インチ
・ゲージ：３２コ／５インチ
・パイル長：９ｍｍ
・パイル量：１２５０ｇ／ｍ２
・パイル形状：カットパイル
・基布…ポリエステル不織布：１２０ｇ／ｍ２
【００３９】
（比較例２）
・パイル糸…・ポリエステルフィラメント
…・トータルデニール：１３００デニール
（単糸デニール：２デニール）
・撚り数…・下撚り：１８０回／ｍ，Ｓ撚り
・上撚り：１８０回／ｍ，Ｚ撚り
・６５０本のポリエステルフィラメント単糸をまとめて１３００デニールの引そろえ糸を構成する。同様にして、引そろえ糸をもう１本作製する。次に、２本の引そろえ糸をそれぞれ下撚りした後、両者を合わせて上撚りし、更に、１４０℃で２分間湿熱で熱セットする。これにより、タフティングするパイル糸を作製した。
・他の条件…・ステッチ：６コ／インチ
・ゲージ：３２コ／５インチ
・パイル長：９ｍｍ
・パイル量：１０００ｇ／ｍ２
・パイル形状：カットパイル
・基布…ポリエステル不織布：１２０ｇ／ｍ２
【００４０】
（試験）
上記の実施例１，２及び比較例１，２で得たマット原布を、それぞれ７０ｃｍ×８５ｃｍに切断し、厚さ２ｍｍの未加硫ＮＢＲゴムシートに載せ、１７０℃で１５分間、８ｋｇ／ｃｍ２の圧力で、プレスすることにより、接着加硫を行い、一体化マットを作製した。
これらのマットを、通行人数３０００人／日の場所に３日間敷設した後、通常のレンタル使用のマットとしての洗浄再生処理を行う。この洗浄再生処理を１回行ったものと２０回行ったものとについて、通行人の靴底に付着していたダスト量の測定を行い、ダスト持ち込み率を求めた。表１にその結果を示す。なお、ダスト持ち込み率は、マットを踏んだ後における、（靴底に残ったダスト量／マットに付着したダスト量）であり、ここでは１００人の平均を求めた。
【００４１】
【表１】
0003957383.tif 000002
【００４２】
表１から明らかなように、実施例１，２即ち本発明品によれば、効率良く靴底の凹凸面をブラッシングでき、洗浄再生処理を繰り返し行ったものでも、機能が低下することなく使用できた。
【００４３】
【発明の効果】
請求項１記載の発明によれば、マットにタフトされた全パイル糸の一部又は全部のパイル糸がナイロンモノフィラメント単糸を含んだ撚糸からなっており、そのナイロンモノフィラメント単糸は、仮撚糸において撚り合わされ、更に、撚糸においても撚り合わされているので、次のような効果を発揮できる。
（１）パイル糸を全体として腰の強いものにできるので、ＢＣＦナイロン撚糸のみからなる従来の屋内用マットに比して、ブラッシング力を向上できる。
【００４４】
（２）パイル糸において、２本以上のナイロンモノフィラメント単糸が撚り合わされているので、２本以上の仮撚糸の撚り合わされた状態を維持でき、２本以上の仮撚糸が切断端面の部分から相互に別れて開いていくのを防止できる。しかも、仮撚糸においては１本以上のナイロンモノフィラメント単糸が引そろえ糸と撚り合わされているので、仮撚糸自体が切断端面から開いていくのを防止できる。それ故、ダストコントロールマットとして使用する際に、パイル糸のブラッシング効果を有効に持続させることができ、従って、マットの、洗濯による繰り返し使用可能回数を、飛躍的に向上できる。
【００４５】
（３）マットに垂直方向の繰り返し荷重が加わっても、パイル糸は、倒れにくく、しかも、圧縮されても飛躍的な回復力を発揮して元の状態に戻ろうとする。従って、この点からも、マットの耐久性を向上できる。
【００４６】
（４）マット全体として、ＢＣＦナイロン撚糸のみからなる従来の屋内用マット及びナイロンモノフィラメント撚糸のみからなる従来の屋外用マットの、両者の長所を持たせることができると共に両者の短所を補うことができる。従って、屋外と屋内の中間で使用するマットとして有効に使用することができる。
【００４７】
しかも、マット表面がパイル糸配置の密な部分と疎な部分とで構成されて凹凸状となっているので、凹凸のない場合に比してブラッシング力を向上でき、また、凹凸に基づく立体的な意匠的効果を発揮できる。
【００４８】
請求項２記載の発明によれば、請求項１記載のマットと同様の効果を発揮でき、しかも、請求項１記載のマットに比して、水分やダストの保持性能を向上でき、また、需要者の嗜好に答え得る色の変化をマットに付与することができる。また、マット表面の凹凸の意匠に変化を付与でき、意匠的美観をより発揮できる。
【図面の簡単な説明】
【図１】  基本形態１のマットの縦断面部分図である。
【図２】  図１のパイル糸の状態を示す模式図である。
【図３】  基本形態１のパイル糸の拡大部分図である。
【図４】  実施形態１のマットの模式平面部分図である。
【図５】  図４の１本の針によりタフティングされたパイル糸の模式側面図である。
【図６】  実施形態３のマットの、図５に相当する図である。
【図７】  従来の屋内用マットの縦断面部分図である。
【図８】  図７のパイル糸の状態を示す模式図である。
【図９】  従来の屋内用マットのパイル糸の一状態を示す拡大部分図である。
【符号の説明】
１，５，１０  パイル糸
１１  仮撚糸
１１１  引そろえ糸
１１２  ナイロンモノフィラメント単糸
２  基布
３  ゴムシート
【図１】
0003957383.tif 000003
【図２】
0003957383.tif 000004
【図３】
0003957383.tif 000005
【図４】
0003957383.tif 000006
【図５】
0003957383.tif 000007
【図６】
0003957383.tif 000008
【図７】
0003957383.tif 000009
【図８】
0003957383.tif 000010
【図９】
0003957383.tif 000011